ВЫСОКОПРОЧНЫЕ РАСКЛИНИВАЮЩИЕ НАПОЛНИТЕЛИ

2
2
3
3
1. Спеченная частица, включающая керамический материал, содержащий оксиды алюминия, железа и кремния; при этом оксиды кремния, в пересчете на SiO, составляют не более чем 30 вес.% суммарного веса оксидов; оксиды железа, в пересчете на FeO, составляют от 15 до 35 вес.% суммарного веса оксидов; и истинная плотность керамического материала превышает 3,5 г/см.
2. Спеченная частица по п.1, у которой суммарный вес оксидов превышает 50 вес.% общего веса керамической частицы.
3. Спеченная частица по п.1, у которой оксиды железа составляют от 20 до 30 вес.% суммарного веса оксидов.
2
3
4. Спеченная частица по п.1, у которой оксиды алюминия, в пересчете на AlO, составляют от 50 до 85 вес.% суммарного веса оксидов.
5. Спеченная частица по п.4, у которой оксиды алюминия составляют от 60 до 80 вес.% суммарного веса оксидов.
2
6. Спеченная частица по п.1, у которой оксиды кремния, в пересчете на SiO, составляют от 1 до 10 вес.% суммарного веса оксидов.
3
7. Спеченная частица по п.1, у которой истинная плотность керамического материала превышает 4,0 г/см.
3
8. Спеченная частица по п.1, у которой истинная плотность керамического материала превышает 4,5 г/см.
9. Спеченная частица по п.1, которая имеет пористость более 2%  и менее 40%.
10. Спеченная частица по любому из предыдущих пунктов, у которой удельный вес составляет менее 3,0.
11. Спеченная частица по п.10, у которой удельный вес составляет менее 2,8.
12. Способ изготовления спеченной частицы, включающей керамический материал, включающий стадии:
а. смешивания оксидов железа, алюминия и кремния с одним или более сухими ингредиентами и, по меньшей мере, одной жидкостью, с формированием смеси;
b. формирования, по меньшей мере, части указанной смеси в предшественник частицы;
с. спекания указанного предшественника;
d. нагревания и воздействия приложенной извне сжимающей силой на указанный предшественник, с формированием спеченной керамической частицы.
13. Способ по п.12, где стадия (d) включает одновременно сжатие и нагревание указанного предшественника.
14. Способ по п.12, где стадия (d) включает последовательно сжатие и нагревание указанного предшественника.
15. Способ по п.14, где стадия (d) включает сжатие и затем нагревание указанного предшественника.
3
16. Способ по одному из пп.12-15, где стадия (d) включает применение изостатического сжатия для сжатия указанного предшественника до тех пор, пока истинная плотность спеченного керамического материала не превысит 3,5 г/см.
3
17. Способ по одному из пп.12-15, где стадия (d) включает применение изостатического сжатия для сжатия указанного предшественника до тех пор, пока истинная плотность спеченного керамического материала не превысит 4,0 г/см.
3
18. Способ по одному из пп.12-15, где стадия (d) включает применение изостатического сжатия для сжатия указанного предшественника до тех пор, пока истинная плотность спеченного керамического материала не превысит 4,5 г/см.
19. Способ по п.12, где смесь включает от 50 до 85 вес.% оксидов алюминия, от 10 до 40 вес.% оксидов железа и от 1 до 10 вес.% оксидов кремния.